(57)【特許請求の範囲】
【請求項１】
ゴム成分及び樹脂成分の少なくともいずれかを含む字消し組成物の弾性体と、この弾性体を含み、擦過により当該弾性体の摩耗面における骨格部が当該弾性体の摩耗と共に分断され離脱する骨格組織を有し、
上記骨格組織が、擦過により破断する多孔性構造体で構成されており、
前記骨格組織の多孔性構造体が有機ポリマーで構成され、当該骨格組織が、連続的である字消し。
【請求項２】
骨格組織の多孔性構造体の空隙部に、字消し組成物の弾性体を有している請求項１記載の字消し。
【請求項３】
前記多孔性構造体の空隙部の全容積に対する字消し組成物の弾性体の充填率が５０％以上から１００％未満である請求項２記載の字消し。
【請求項４】
骨格組織の多孔性構造体と字消し組成物の弾性体とが、複合一体化している請求項１乃至３のいずれかの項に記載の字消し。
【請求項５】
骨格組織の骨格部の平均肉厚が１〜１００μｍである請求項１乃至４のいずれかの項に記載の字消し。
【請求項６】
骨格組織の空隙部の平均孔径が１０μｍ〜３ｍｍである請求項１乃至５のいずれかの項に記載の字消し。
【請求項７】
骨格組織の多孔性構造体は、断面形状が略多角形状又は略円形状のセルを含む構造体である請求項１乃至６のいずれかの項に記載の字消し。
【請求項８】
多孔性構造体が発泡状構造体である請求項１乃至７のいずれかの項に記載の字消し。
【請求項９】
多孔性構造体が網目状構造体である請求項１乃至８のいずれかの項に記載の字消し。
【請求項１０】
多孔性構造体が立体的網目状構造体である請求項９記載の字消し。
【請求項１１】
多孔性構造体が、３ｋｇｆ／ｃｍ２以下の引張強度を有する請求項１乃至１０のいずれかの項に記載の字消し。
【請求項１２】
多孔性構造体が、５００％以下の伸びを有する請求項１乃至１１のいずれかの項に記載の字消し。
【請求項１３】
多孔性構造体が、０．２ｋｇｆ以上の圧縮反発力を有する請求項１乃至１２のいずれかの項に記載の字消し。
【請求項１４】
多孔性構造体が、３ｋｇｆ／ｃｍ２以下の引張強度、５００％以下の伸び、及び０．２ｋｇｆ以上の圧縮反発力を有する請求項１記載の字消し。
【請求項１５】
字消しの表面硬度が５０〜８０である請求項１乃至１４のいずれかの項に記載の字消し。
【請求項１６】
字消しの突刺強度が１．５〜２０（ｋｇｆ）である請求項１乃至１５のいずれかの項に記載の字消し。
【請求項１７】
字消しの摩擦係数が０．８以下である請求項１乃至１６のいずれかの項に記載の字消し。
【請求項１８】
字消しの摩耗率が１％以上である請求項１乃至１７のいずれかの項に記載の字消し。
【請求項１９】
表面硬度が５０〜８０、突刺強度が１．５〜２０（ｋｇｆ）、摩擦係数が０．８以下、字消しの摩耗率が１％以上である請求項１記載の字消し。
【請求項２０】
多孔性構造体及び字消し組成物の弾性体の少なくともいずれかが着色されている請求項１乃至１９のいずれかの項に記載の字消し。
【請求項２１】
骨格組織が複数の多孔性構造体のブロックで構成されている請求項１乃至２０記載の字消し。
【請求項２２】
ブロックが、球状、角状、板状の少なくともいずれかである請求項２１記載の字消し。
【請求項２３】
繰り出し式字消し、ノック式の字消し、シャープペンシルの尾栓部に取り付けられる字消し及び電動型字消しのいずれかに用いられる請求項１乃至２２のいずれかの項に記載の替え用字消し。
【請求項２４】
請求項１乃至２２記載の字消しが取り付けられた繰り出し機構を持つ繰り出し式字消し。
【請求項２５】
請求項１乃至２２記載の字消しが取り付けられたノック式字消し。
【請求項２６】
請求項１乃至２２記載の字消しが尾栓部に取り付けられたシャープペンシル。
【請求項２７】
請求項１乃至２２記載の字消しが字消しホルダーに取り付けられた電動型字消し。
【請求項２８】
請求項１乃至２２記載の字消しが替え用字消しである字消し。
【請求項２９】
有機ポリマーで連続的に構成された骨格組織の多孔性構造体に、ゴム成分及び樹脂成分の少なくともいずれかを含む字消し組成物を含浸して、骨格組織の空隙部に字消し組成物を吸収させ、字消し組成物を硬化させる字消しの製造方法。
【請求項３０】
多孔性構造体に前記字消し組成物を含浸後、圧縮する請求項２９記載の字消しの製造方法。
【請求項３１】
プレート状型枠内にゴム成分及び樹脂成分の少なくともいずれかを含む字消し組成物を充填した後、多孔性構造体を上記型枠内に静置して含浸させ、熱プレスによって圧縮する請求項３０記載の字消しの製造方法。
【請求項３２】
常圧下で骨格組織にゴム成分及び樹脂成分の少なくともいずれかを含む字消し組成物を加え、しかる後に真空として骨格組織の空隙部に上記字消し組成物を吸収させる請求項２９乃至３１のいずれかの項に記載の字消しの製造方法。
【請求項３３】
真空下にある骨格組織にゴム成分及び樹脂成分の少なくともいずれかを含む字消し組成物を加え、その骨格組織の空隙部に前記字消し組成物を充填し、字消し組成物を硬化させる字消しの製造方法。
【発明の詳細な説明】
【０００１】
【発明の属する技術分野】
本発明は字消しに関し、より詳細には、軽いタッチで消去することができ、しかも割れ難く、さらに消し屑の纏まり性が良好であり、消字性が優れている字消しに関する。
【０００２】
【従来の技術】
鉛筆などの筆記具による筆跡を消去する字消し（消しゴム）は、ゴム類、プラスチック類、熱可塑性エラストマー類などのゴム成分又は樹脂成分と、充填剤、研磨材などの添加物などからなる字消し組成物の弾性体で構成されている。
【０００３】
【発明が解決しようとする課題】
一般に、字消しに要求される性能は、主に消字性及び使用感が挙げられるが、近年では消し屑の形態や纏まり方（消し屑の纏まり性）が重視されるようになっている。これらの性能は字消し本体を構成する字消し組成物の弾性体の固さによりほぼ決定され、概略この弾性体が軟らかいほど消字性はよく、消し屑が纏まり易くなるが、反面、使用感は重たく、また繰り返しの使用や力強い使用などによって割れが発生し易くなる傾向にある。字消し本体の固さは、ゴム成分や樹脂成分の種類、粘度及び分子量、可塑剤や軟化剤の種類及びその割合、研磨剤等の添加物の種類及びその割合の他、製造条件などで制御することができ、製造者は前述の傾向を勘案の上、組成や製造条件を制御して字消しの固さを決定することになる。従って、従来の字消しでは、消字性、消し屑の纏まり性、使用感触、割れ難さ（耐破断性）等、すべての性能を最大の状態にすることはできず、各性能が実用上支障とならない様にバランスを考慮して、仕様を決定せざるを得ない。
【０００４】
ところで、特開平８−２５８４９３号は、塩化ビニル樹脂、可塑剤、充填剤を含む字消し基材、および自己摩耗性多孔質材からなる字消し材を提案している。この発明の字消しによれば、消字性を失うことなく、強度が向上し、腰の強い字消しを得ることが出来るとしている。
【０００５】
しかし、特開平８−２５８４９３号によれば、自己摩耗性多孔質材とは、鉛筆芯の構造のごとく連続層であるバインダー層よりなる層と、界面への接着へ寄与しない不連続の窒化ホウ素、タルク、マイカなどの無機質体質材からなる層の複合材であると定義されている。そして、このバインダーによって結合した窒化ホウ素、タルク、マイカなどの無機質体質材が、鉛筆のごとく紙面との擦過等により細かくくずれながら、字消し基材によって紙面の字を消去するメカニズムとなっている。
【０００６】
従って、特開平８−２５８４９３号の字消しは、無機質の体質材を含む多孔質材を用いているため、従来の字消しと比較して強度は向上しているが、従来の字消しと比較して弾力性が極端に低下しており、当該弾力性によって本来発揮されるはずの字消し基材の消字性が損なわれている。また、この極度の弾力性の喪失により、従来の字消しと比較して違和感があり、使用感に乏しいともいえる。さらに、字消しは消字の際に割れが生じないだけでなく、消字後において消し屑が連続化し纏まっていることが要求されているが、ゴム基材とは異質な無機材質を多孔質材に用いているため、充分に纏まった消し屑とはなり難い。
【０００７】
本発明の目的は、従来の字消しと比較して、強度があり、腰が強く割れ難く、消し屑の纏まり性が良好であって、消字性が優れており、さらに使用感に富んだ字消しを提供することにある。
【０００８】
【課題を解決するための手段】
本発明者らは鋭意検討した結果、擦過により字消し表面の骨格部が分断される骨格組織でゴム成分及び樹脂成分の少なくともいずれかを含む字消し組成物の弾性体を補強すると、消し屑の纏まり性及び消字性がよく、また使用感が良好であり、しかも腰が強く、割れ難い字消しが得られることを見出し本発明を完成させた。本請求項１の発明は、ゴム成分及び樹脂成分の少なくともいずれかを含む字消し組成物の弾性体と、この弾性体を含み、擦過により当該弾性体の摩耗面における骨格部が当該弾性体の摩耗と共に分断され離脱する骨格組織を有した字消しである。
【０００９】
本発明の好ましい態様としては、この骨格組織を、擦過により破断する多孔性構造体、特に有機ポリマーの多孔性構造体で骨格組織を構成し、当該骨格組織と、従来公知の字消し組成物からなる弾性体とで字消しを構成すると、消し屑の纏まり性及び消字性が優れているとともに、使用感が良好であり、かつ腰が強く、割れ難い字消しが得られる。
【００１０】
本発明の好ましい態様としては、前記骨格組織が、擦過により破断する多孔性構造体で構成されている字消しである。また本発明の好ましい態様としては、前記骨格組織の多孔性構造体が有機ポリマーで構成されている字消しである。また本発明の好ましい態様としては、前記骨格組織が連続的であることである。
【００１１】
従って、本発明の字消し、特に本発明の好ましい態様の字消しは、消字の際に加わる負荷を、字消し組成物の弾性体と、当該弾性体の過度の弾性変形を規制する前記骨格組織、中でも有機ポリマーなどの多孔性構造体との複合体全体で受けることになる。因って、本発明の字消しは、優れた強度を有するとともに、腰の強さが強く耐破断性が良好である。そのため、繰り返しの使用や力強い使用によっても、字消しは割れにくい。従って、本発明の字消しでは、字消し組成物の弾性体を、従来の字消し組成物の弾性体より硬さを抑えた軟らかいものとしても、字消し全体の強度及び腰の強さが優れ、字消しの耐破断性が優れており、字消しは使用中に割れ難くなっている。すなわち、本発明では、字消しは、硬度を高く、突刺強度を低くすることができ、優れた強度及び弾力性を備えられる。
【００１２】
また、前記骨格組織、特に多孔性構造体、中でも有機ポリマーの多孔性構造体は、上記の通り、字消し組成物の弾性体における過度の弾性変形を規制して、字消し全体に強い腰を与えているが、字消し組成物本来の粘弾性は殺しておらず、字消し組成物の弾性体は本来の粘弾性を発揮することができる。従って、字消し組成物の弾性体を従来の字消し組成物の弾性体より硬さを抑えた軟らかいものとしても、字消し全体の強度及び腰の強さが優れ、かつ字消し組成物である弾性体の軟らかさによって、消し屑の纏まり性を高めることができる。すなわち、本発明の字消しによる消し屑は連続化して纏まっており、容易に消し屑を廃棄することができ、消し屑の廃棄上好ましい。
【００１３】
しかも、本発明の字消しは、従来の字消しと比較して、極めて軽いタッチで消字することができ、使用感が極めて優れている。これは、骨格組織、中でも有機ポリマーの多孔性構造体が、字消し組成物の弾性体とともに字消し表面に露出すると、字消し組成物の弾性体本来の消去性を発揮しつつ、この骨格組織、特に有機ポリマーの多孔性構造体が紙面との間での摩擦を低減し、字消しの使用者に対する負荷を低減する役割を果たすためであると思われる。また、突刺強度が低いため摩耗に要する力（すなわち字消しの際に必要とする力）が少なくなるために、軽いタッチで消字することができ、使用感が優れている。さらに、前記骨格組織を特に多孔性構造体とすることによって、強度及び弾力性が優れており使用中にくねくね曲がることがないために、軽いタッチで滑らかに消字することができる。従って、字消し組成物の弾性体を従来の字消し組成物の弾性体より硬さを抑えて軟らかくしたことにより、滑らかな感触で、軽いタッチで消字することができる。
【００１４】
また、字消し組成物の弾性体を従来の字消し組成物の弾性体より硬さを抑えた軟らかいものにすることができるため、消字性も優れている。さらに、前記骨格組織、中でも有機ポリマーの多孔性構造体自体も消字性能を発揮することができるため、消字性が一層向上されている。
【００１５】
また、従来の字消しより硬さを抑えた柔らかい字消し組成物の弾性体として構成した場合は、字消し組成物の弾性体の摩耗が従来と比較して促進されることから、紙上に付着していた鉛筆等のカーボンが字消し本体に付着し黒ずむという現象を抑えることができる。
【００１６】
一方、前記骨格組織の場合、中でも有機ポリマーの多孔性構造体の場合は、字消しによる擦過の際、字消し組成物の弾性体に加わる変形がそのまま前記骨格組織の字消し表面の骨格部を分断する力、特に多孔性構造体の場合はその骨格部を破断する力として作用する。これにより、本発明の字消しは、前記骨格部を分断乃至破断しながら、字消し組成物の弾性体が摩耗して消去性を発揮し、さらにこの字消し組成物の消し屑が、破断し脱落したところの上記骨格部の断片を取り込みながら纏まって離脱していく。そのため、骨格組織の骨格部の断片と字消し組成物の弾性体との纏まった消し屑が生じ、骨格部だけの消し屑は生じない。また、本発明の字消しは、消去過程において、上記弾性体の摩耗面と骨格組織の分断面（多孔性構造体の破断面）とを一致又はほぼ一致させるようにすることができ、これにより多孔性構造体の骨格部が分断乃至破断し、脱落した後に、字消し本体に残った多孔性構造体の骨格部の分断片（破断片）は、ほとんど字消し表面から浮き出ることもなく、さらには引き抜かれて孔が生ずることもない。
【００１７】
従って、本発明の字消しは、従来の字消しと比較して、消し屑が纏まり散らばらず、消し屑の纏まり性が優れるとともに、滑らかに消字することができ、使用感が格別に優れているという格別顕著な作用効果を奏している。しかも、字消し自体が強度があって破断され難く、耐破断性が良好である。さらに、消字性も優れている。
【００１８】
好ましい態様として骨格組織を多孔性構造体とした場合は、断面形状が略多角形状又は略円形状のセルを含む構造体であることが好ましく、特に、多孔性構造体が発泡状構造体であることが最適である。
【００１９】
また、本発明の好適な態様では、多孔性構造体が網目状構造体であり、なかでも、多孔性構造体が立体的網目状構造体であることが最適である。
【００２０】
【発明の実施の形態】
以下、図面に基づいて本発明を説明する。図１は本発明の一実施形態に係る字消しの表面を８０倍に拡大して撮影した電子顕微鏡写真を示す図である。図２は、図１の顕微鏡写真の図から描き起こした概略図であり、説明のため引き出し線及び符号を付した図である。図３は、図１の字消しを構成する骨格組織をその表面から２００倍に拡大して撮影した顕微鏡写真を示す図である。図４は、図３の顕微鏡写真の図から描き起こした概略図であり、説明のため引き出し線及び符号を付した図である。図５は図１の字消しにおける消し屑の表面を２００倍に拡大して撮影した顕微鏡写真を示す図である。図６は、本発明の他実施形態に係る字消しの表面を６０倍に拡大して撮影した電子顕微鏡写真を示す図である。図８は図５の顕微鏡写真の図から描き起こした概略図である。なお、本電子顕微鏡写真は、「ERA-8000」（株式会社 エリオニクス製）を用いて撮影した。
【００２１】
図１及び図２において、１は字消し、２はこの字消し１の骨格組織であり、有機ポリマーの多孔性構造体で構成されている。なお、この骨格組織２は有機ポリマーの多孔性構造体で構成されているが、有機ポリマー以外の物質で構成することも可能である。３はゴム成分又は樹脂成分を含む字消し組成物の弾性体である。なお、本実施形態の骨格組織は、字消し組成物の弾性体３と比較して剛性の大きな骨格部２ａが略多角形又は略円形のセルからなる構造体としての発泡状構造体で構成されている。２ｂは骨格部２ａで囲まれて形成された骨格組織の空隙部である。また、図６及び図８において、４は消し屑であり、５は骨格組織の破断片であり、６は消し屑の弾性体である。
【００２２】
本実施形態の字消しは、上記のように、図３及び図４に示す骨格組織２の空隙部２ｂにゴム成分又は樹脂成分を含む字消し組成物の弾性体３を有している。従って、字消し組成物の弾性体３がゴム成分又は樹脂成分を含み、骨格組織２が有機ポリマーの多孔性構造体であるため、骨格組織２の空隙部２ｂにゴム成分又は樹脂成分を含む字消し組成物の弾性体３を有している。
【００２３】
骨格組織２は、骨格組織として機能して弾性体３を補強するとともに、擦過により骨格部２ａが破断する構成である。すなわち、骨格組織２としては、弾性体３を補強しつつ、擦過により骨格部２ａが破断する多孔性構造体が採用されている。
【００２４】
多孔性構造体の骨格組織２において、骨格部２ａの平均肉厚は、特に制限されないが、例えば、１〜１００μｍ（好ましくは１０〜５０μｍ）である。また、骨格組織２の空隙部２ｂの平均孔径は、特に制限されないが、例えば、１０μｍ〜３ｍｍ（好ましくは２０μｍ〜１ｍｍ）である。
【００２５】
また、多孔性構造体の骨格組織２において、空隙率（気孔率）は特に制限されず、例えば、６０％以上、好ましくは８０％以上、さらに好ましくは９０％以上（例えば、９０〜９９．８％）である。特に、気孔率が９０％以上であると、骨格部の肉厚が小さくなり、多孔性構造体は擦過により破断し易くなって、弾性体の摩耗面と多孔性構造体の破断面とが一致又はほぼ一致するようになる。
【００２６】
また、多孔性構造体の骨格組織において、前記多孔性構造体の空隙部の全容積に対する字消し組成物の弾性体の充填率は特に限定されない。しかし同充填率は５０％以上から１００％未満であることが好ましい。これは同充填率が５０％未満である場合、消し屑の纏まり性、消字性及び使用感が低下する。同充填率が１００％の字消しであっても、従来の字消しと比較して、強度があり、腰が強く割れ難く、消し屑の纏まり性が良好であって、消字性が優れ、使用感に富んでいるが、１００％未満とし、好ましくは８０〜６０％、最適には７０％程度とすることによって、消字の際の字消し表面の摩耗率が却って増大し、消字率が増大する。
【００２７】
因みに、骨格組織に対する字消し組成物の弾性体の充填率が１００％の字消しと７０％の字消し（その他の条件は同一）について、それぞれ消字率（％）及び摩耗率（％）を測定したところ、同充填率が１００％の字消しの消字率（％）及び摩耗率（％）はそれぞれ９７．６％、１１．４％であったが、同充填率が７０％の字消しでは、それぞれ９８．８％、１６．３％と消字率及び摩耗率が向上した。なお、消字率及び摩耗率の測定条件は、次の通りである。消字率はＪＩＳ  Ｓ  ６０５０に基づいて測定した。摩耗率は、次の方法によって測定した。まず、試料を、直径１２±１ｍｍ（１１〜１３ｍｍ）、厚さ１０±１ｍｍ（９〜１１ｍｍ）の円柱状に加工し、その重量を測定する。次に、これをＪＩＳ  Ｓ６０５０に記載の消字試験機に装着し（但し、ＪＩＳ  Ｓ６０５０の消字率では厚さが５ｍｍのためホルダー部は１２ｍｍが入る様に改造する。）、ＪＩＳ  Ｓ  ６０５０に記載の試験紙上で、荷重５００ｇで５０往復させて擦過する。次に、この擦過による摩耗によって生じた消し屑を取り除き、試料の重量を測定する。この擦過による減量分を擦過前の重量に対する百分率で算出する。
【００２８】
また、前記骨格組織の多孔性構造体は、３ｋｇｆ／ｃｍ２以下、好ましくは２ｋｇｆ／ｃｍ２以下の引張強度を有することが好適である。これは、引張強度が３ｋｇｆ／ｃｍ２を超える多孔性構造体を骨格組織とする字消しは、消字の際、当該骨格部が前記字消し組成物の弾性体の摩耗とともに分断乃至破断し難くなるからである。この引張強度の数値は、ＪＩＳ  Ｋ  ６４０２に準拠して測定した値である。但し、サンプルの厚みは１０ｍｍ、ダンベルは２号形状、引張速度は３００ｍｍ／ｍｉｎである。
【００２９】
また、上記多孔性構造体は、５００％以下、好ましくは１００％以下の伸びを有することが好ましい。これは、多孔性構造体の伸びが５００％を超えると、消字の際、字消し組成物の弾性体の摩耗面と多孔性構造体の破断面が一致せず、骨格組織の多孔性構造体が摩耗面から浮き出て外観上好ましくないからである。この伸びの測定値も、ＪＩＳ  Ｋ  ６４０２に準拠して測定した値である。但し、サンプルの厚みは１０ｍｍ、ダンベルは２号形状、引張速度は３００ｍｍ／ｍｉｎである。
【００３０】
また、上記多孔性構造体は、０．２ｋｇｆ以上、好ましくは０．７ｋｇｆ以上の圧縮反発力を有することが好ましい。これは、多孔性構造体の圧縮反発力が０．２ｋｇｆ未満の場合、字消し全体の剛性が充分でなく、強い腰を持たせ難いからである。この圧縮反発力は、厚さ１０ｍｍのサンプルに直径１５．２ｍｍのディスクを当て、７ｍｍ／ｍｉｎの速さで５ｍｍ圧縮した時の反発力を測定した数値である。
これらのことから、本実施形態の好適な多孔性構造体は、３ｋｇｆ／ｃｍ２以下の引張強度、５００％以下の伸び、及び０．２ｋｇｆ以上の圧縮反発力を有することが好ましい。
【００３１】
なお、本実施形態の骨格組織２の有機ポリマーとしてはメラミン系樹脂が用いられている。また、弾性体３は塩化ビニル系樹脂及び可塑剤を含む字消し組成物により形成されている。
【００３２】
本発明に係る字消しは、上記の通りであるため、従来の字消しと比較して、強度及び弾力性があり、腰が強く耐破断性に優れており、しかも消し屑の纏まり具合が良好であり（図５参照）、また使用感に富んでおり、さらに消字性が優れている。
【００３３】
ところで、本発明の字消しは、上記実施形態に限定されるものではない。多孔性構造体としては、骨格部と空隙部とを有する骨格組織を形成しているものであれば特に制限されない。このような多孔性構造体としては、例えば、図１乃至図４のような略多角形又は略円形のセルからなる構造体や、網目状構造体などを採用することができる。なお、骨格部は固体状態で硬さを有する骨格組織を形成していることが好ましいが、弾性体を補強することができる骨格組織であれば差し支えない。例えば、多孔性構造体は、熱により溶融のほか、字消し組成物中の成分との溶解（相溶）によって、気孔の形状が変形したり、骨格がやせたり、或いは字消し組成物と半相溶状態になっていてもよい。
【００３４】
本発明では、骨格部の形状や空隙部の形状は特に制限されない。骨格組織は、前述のように、骨格組織として機能して弾性体を補強するとともに、擦過により骨格部が破断する構成であればよい。いずれにせよ、多孔性構造体の空隙部に含まれている字消し組成物の弾性体の変形を、平面的或いは立体的に規制することができ、一定限度の変形に抑えることができる多孔性構造組織を持つものであればよい。
【００３５】
略多角形又は略円形のセルを含む構造体としては、セルの形状が略多角形又は略円形であるものを含んでいる構造体であれば特に制限されず、例えば、発泡状構造体（スポンジ状構造体など）などのセルが略円形状の構造体や、ハニカム状構造体などのセルが略多角形状の構造体などが挙げられ、発泡状構造体が好適に用いられる。なお、発泡状構造体は、気孔率が９０％未満では、気泡は球形又はほぼ球形の形状をしているが、気孔率が９０％以上になると、立体的網目状構造体のような形状を有するようになる。
【００３６】
略多角形又は略円形のセルを含む構造体（特に発泡状構造体）において気泡の形態は特に制限されず、連通気泡又は独立気泡であってもよく、また連通気泡と独立気泡が混合していても差し支えない。但し、字消し組成物の弾性体を骨格組織の多孔性構造体に充填する点からすれば、連通気泡であることが望ましい。なお、連通気泡としては実質的に連通気泡であればよく、本発明では、全気泡に対して連通気泡の割合が９０％以上（すなわち、独立気泡の割合が１０％未満）のものであれば連通気泡として取り扱われる。
【００３７】
また、網目状構造体としては、平面的網目状構造体（すなわち、２次元的な網目状構造体）であっても差し支えないが、立体的網目状構造体（すなわち、３次元的な網目状構造体）であることが好ましい。立体的網目状構造体であると、一層、字消しの強度及び粘弾性を向上させることができる。
【００３８】
なお、本発明では、骨格組織の多孔性構造体と字消し組成物の弾性体とを複合一体化することも可能である。骨格組織と弾性体とを複合一体化すると、腰の強さが一層強くなり、弾力性が高まって耐破断性が向上するとともに、使用後の字消し表面を平らにして、骨格組織の骨格部の破断面と弾性体の摩耗面とを一致又はほぼ一致させることができる。もちろん、使用感や消し屑の纏まり性、消字性も向上させることができる。
【００３９】
本発明の骨格組織は特に限定されないが、字消し組成物の弾性体を含み、擦過により当該弾性体の摩耗面における骨格部が当該弾性体の摩耗と共に分断され離脱する骨格組織であることが重要である。これらの点で、多孔性構造体の骨格組織が好ましい。多孔性構造体としては、特に限定されず、字消し組成物の弾性体を含み、擦過により当該弾性体の摩耗面における骨格部が当該弾性体の摩耗と共に分断され離脱する多孔性構造体であれば、採用することができる。例えば、有機ポリマー乃至無機ポリマーで構成された多孔性構造体を使用することができる。例えば、有機ポリマーとしては、合成ポリマー、天然ポリマーのいずれであっても用いることができる。有機ポリマーは単独で又は二種以上組み合わせて使用できる。有機ポリマーとしては、例えば、樹脂（例えば、熱硬化性樹脂や熱可塑性樹脂など）やゴム類、繊維などを用いることができる。もちろん、多孔性構造体が略多角形又は略円形のセルを含む構造体の場合は樹脂やゴム類が用いられ、網目状構造体の場合は繊維が用いられている。
【００４０】
樹脂には、例えば、メラミン系樹脂、エポキシ系樹脂、ウレタン系樹脂、尿素系樹脂、フェノール系樹脂などの熱硬化性樹脂、ポリスチレンなどのスチレン系樹脂、ポリエステルなどのエステル系樹脂、ポリアクリル酸エステルなどのアクリル系樹脂、ポリエチレンなどのオレフィン系樹脂、ポリ塩化ビニルなどの塩化ビニル系樹脂などの熱可塑性樹脂などの各種の樹脂やエラストマーが含まれ、ゴム類には、天然ゴム、スチレン−ブタジエンゴム、ニトリル−ブタジエンゴムなどの各種のゴム類が含まれる。また、海綿などの天然高分子多孔体なども用いることができる。繊維としては、例えば、木綿、絹、麻などの天然繊維、セルロース系繊維、エステル系繊維、アクリル系繊維、アミド系繊維などの合成繊維など各種の繊維を用いることができる。
【００４１】
特に、断面形状が略多角形又は略円形のセルを含む構造体では、有機ポリマーとしてメラミン系樹脂を用いると、骨格部の肉厚が薄く、空隙部の孔径も小さく、かつ気孔率が高い発泡状構造体又は立体的網目状構造体を形成することができる。そのため、擦過により容易に破断し、使用後の字消しの表面は、骨格部の破断片が髭のように字消し本体の表面に浮き出さず、弾性体の摩耗面と多孔性構造体の破断面とが一致又はほぼ一致するようになる。もちろん、有機ポリマーとしてメラミン系樹脂以外のものを用いる場合でも、骨格部の肉厚、空隙部の孔径、気孔率をコントロールすることにより、擦過により容易に破断するとともに、使用後の字消しの表面において、弾性体の摩耗面と多孔性構造体の破断面とが一致又はほぼ一致するような構成とすることができる。
【００４２】
字消し組成物の弾性体としては、特に制限されないが、骨格組織の多孔性構造体に含浸、吸収させることができる組成物が好ましい。具体的には、字消し基材として従来から用いられているプラスチック系、ゴム系、エラストマー系などの公知の組成物を用いることができる。
【００４３】
プラスチック系の字消し組成物としては、例えば、熱可塑性樹脂、熱硬化性樹脂、紫外線硬化性樹脂、電子線硬化性樹脂、多液硬化性樹脂（二液硬化性樹脂など）、触媒硬化性樹脂、繊維素エステルなど種々の樹脂を用いることができる。樹脂としては特に熱可塑性樹脂が好適である。このような樹脂は、溶媒に溶解させた形態や、溶媒に分散させた形態又はエマルジョン化させた形態で用いることも可能である。
【００４４】
より具体的には、ポリ塩化ビニル、塩化ビニル−酢酸ビニル系樹脂、塩化ビニル−エチレン−酢酸ビニル系樹脂などの塩化ビニル系樹脂、エチレン−酢酸ビニル樹脂などの酢酸ビニル系樹脂などを好適に用いることができる。特に、塩化ビニル系樹脂と可塑剤とによるゾル状組成物を原材料として用いることが最適である。これは、塩化ビニル系樹脂と可塑剤とによるゾル状組成物が、骨格組織の多孔性構造体に含浸、吸収させる上で流動性があり、かつ骨格組織の多孔性構造体の空隙部において硬化し易いためである。
【００４５】
可塑剤としては、含有されている熱可塑性樹脂を可塑化することができる可塑剤、特にポリ塩化ビニルを可塑化することができる可塑剤であれば、公知の可塑剤を用いることができる。可塑剤としては、ジオクチルフタレート、ジヘプチルフタレートなどのフタレート系可塑剤が好適に用いられる。
【００４６】
その他、研磨剤や、炭酸カルシウム、炭酸マグネシウム、酸化マグネシウム、シリカ、タルク、クレー、珪藻土、石英粉、アルミナ、アルミナシリケート、マイカなどの充填剤や、金属石鹸、バリウムー亜鉛系の安定剤、カルシウム−亜鉛系、マグネシウム−亜鉛系の安定剤、着色剤、香料、界面活性剤、グリコール類などを用いることができる。着色剤としては、有機顔料、無機顔料、蛍光顔料などの公知の顔料や、公知の染料などを用いることができる。
【００４７】
プラスチック系の字消し組成物において、樹脂（特に塩化ビニル系樹脂）の割合は、特に制限されず、例えば、字消し組成物全体に対して１０〜８０重量％、好ましくは２０〜７０重量％である。可塑剤の割合は、例えば、字消し組成物全体に対して１０〜８０重量％、好ましくは２０〜７０重量％である。また、充填剤の割合は、例えば、字消し組成物全体に対して０〜７０重量％、好ましくは５〜４０重量％である。
【００４８】
ゴム系の字消し組成物としては、例えば、ゴム成分、ファクティス、軟化剤、硫黄、加硫促進剤、充填剤、老化防止剤、着色剤、香料などを用いることができる。エラストマー系の字消し組成物としては、例えば、熱可塑性エラストマー、軟化剤、充填剤、安定剤、着色剤、香料などを用いることができる。
【００４９】
また、本発明では、擦過力によって潰れる感圧性マイクロカプセルで構成されている変色性色素成分（感圧変色性色素成分）や、擦過熱によって変色する感熱性着色成分が含有されている変色性色素成分（感熱変色性色素成分）を用いることもできる。
【００５０】
なお、本発明の字消しは、多孔性構造体及び字消し組成物の弾性体の少なくともいずれかが着色されている構成も採用することができる。特に、多孔性構造体及び字消し組成物の弾性体をそれぞれ異なる着色にて構成した場合は、字消し本体だけでなく、消し滓も混色となることから、その外観色に興味がそそられるほか、物性上、所望通り、消し滓中に骨格組織が取り込まれる字消しであることを視認することができる。
【００５１】
またさらに、骨格組織を複数の多孔性構造体のブロックで構成することもできる。例えば、球状、角状、板状の少なくともいずれかであるブロック状多孔性構造体である。特に、骨格組織を複数の多孔性構造体のブロックで構成した字消しの場合、各ブロックが独立していることから、そのブロック間の継ぎ目が折り目となり、必要に応じてこの継ぎ目を境にして折ることができる。従って、従来、消字し易くするため、使用者が使用時にわざわざ角を出すためにカッター等で切り取っていた作業は不要となり、これにかわって、手で上記ブロック間の継ぎ目を折るだけで字消しに新しい角を出したり、或いは例えば小片の字消しを必要に応じて取り出すことができ、便宜である。なお、このブロック型の骨格組織を持つ字消しの場合、ブロック間の継ぎ目で折りやすくするため、字消し組成物中の成分を調整したり、合成樹脂の重合度を調整したり、或いはゲル化温度を調整するなどの各種の方法を、エラストマー系や塩化ビニル系等のその字消しの主要成分のタイプに応じて採用することができる。例えば、エラストマー系の字消しの場合であれば、字消し組成物中の成分としてオイル分を増加させたり、合成樹脂の重合度を調整したり等の方法が有効である。また、例えば塩化ビニル系の字消し組成物等の場合では、骨格組織に含まれる字消し組成物のゲル化温度を、通常より低め、例えば１００〜１１０℃、特に１０５〜１０８℃、中でも１０７℃程度にするのが好適である。なお、上記ブロックは、限定されないが、直径又は辺の長さが５ｍｍ以上であることが望ましい。またブロックの形状も上記の球状、角状、板状のほか、種々採用することができる。
【００５２】
上記種々の態様で採用される発明の字消しは、例えば字消しが尾栓部に取り付けられたシャープペンシルや、字消しホルダーに取り付けられた電動型字消しのほか、繰り出し機構を持つ繰り出し式の字消し、シャープペンシルの芯が丁度字消しになっているノック式の字消し、円筒内に着脱自在に取り付けられた字消しにも有効に適用することができる。これらの場合、特に替え用字消し（替えゴム）として適用できる。
【００５３】
本発明の字消しの製造方法については、特に制限されない。例えば、未硬化の字消し組成物と、骨格組織となる成分又は構造体とを混合して、多孔性構造体の空隙部に未硬化の字消し組成物の弾性体を含ませた後、硬化して字消し組成物を調製することができる。なお、所定の字消しの型に注入する工程は、調製時のいつであってもよい。
【００５４】
好適な製造方法としては、以下の通りである。骨格組織に、ゴム成分及び樹脂成分の少なくともいずれかを含む字消し組成物を含浸して、骨格組織の空隙部に字消し組成物を吸収させ、字消し組成物を硬化させる字消しの製造方法である。また、多孔性構造体に、未硬化のゴム成分及び樹脂成分の少なくともいずれかを含む字消し組成物を含浸して、多孔性構造体の空隙部に字消し組成物を吸収させ、字消し組成物を硬化させる方法である。なお、この方法の場合、骨格組織、特に多孔性構造体に前記字消し組成物を含浸後、圧縮する工程を含ませることが好ましい。特に、プレート状型枠（例えば有底のプレート状型枠）内にゴム成分及び樹脂成分の少なくともいずれかを含む字消し組成物をまず充填した後、多孔性構造体を上記型枠内に静置して含浸させ、熱プレスによって圧縮する字消しの製造方法が最適である。なお、字消し組成物の含浸量を均一かつ増大させるために、静置によって字消し組成物が含浸した多孔性構造体の上からさらに字消し組成物を含浸させることも有効である。また、常圧下で骨格組織にゴム成分及び樹脂成分の少なくともいずれかを含む字消し組成物を加え、しかる後に真空として骨格組織の空隙部に上記字消し組成物を吸収させる方法も好適に用いることができる。さらにまた、真空下にある骨格組織にゴム成分及び樹脂成分の少なくともいずれかを含む字消し組成物を加え、その骨格組織の空隙部に前記字消し組成物を充填し、字消し組成物を硬化させる方法も採用することができる。
【００５５】
なお、成形仕上がり寸法より大きい骨格組織の多孔性構造体に字消し組成物を含浸させ、これを圧縮して所定の成形する方法であれば、原料として同じ多孔性構造体を用いながら、気孔率や字消し組成物の含有率を調整することができ、製品の品質を制御することができる点で好ましい。
【００５６】
また、他の製造方法としては、多孔性構造体の空隙部内に字消し組成物をあらかじめ含浸させた後、これを所定の字消しの型に入れ、加熱等により硬化させて得ることができる。
【００５７】
上記各種製法における加熱による硬化条件は、１００℃〜１６０℃で１０分から５０分程度が好適である。
【００５８】
なお、字消し組成物を多孔性構造体の骨格組織に含浸させる場合、その組成物中にエラストマー系などの熱可塑性合成樹脂が含まれていると、加熱溶融状態でも字消し組成物が高粘度になる場合があるが、かかる場合、含浸性を向上するために以下の方法を採用することもできる。例えば、字消し組成物を溶剤に溶かして多孔性構造体の骨格組織に含浸させた後、当該溶剤を揮発させる方法である。また、字消し組成物を分散剤によってエマルション化して含浸させた後、当該分散媒を揮発等により除去する方法である。また、字消し組成物を液状の低分子の状態で多孔性構造体の骨格組織に含浸させた後、字消し組成物のモノマーを重合させる方法である。
【００５９】
また、網目状構造体の場合は、前記多孔性構造体が略多角形又は略円形のセルを含む構造体と同様の方法で調製してもよく、また、ゾル状態等の未硬化の字消し組成物を所定の字消しの型に注入し、この中に繊維を入れて混合し、それぞれの繊維間の空隙部に字消し組成物の弾性体を有する構成とした後、加熱等により硬化して調製することができる。
【００６０】
このような方法によって本発明の字消しを製造するにあたっては、例えば、温度２０℃、Ｂ型粘度計、回転数６rpmの測定条件で、１００〜２０，０００mPa・s（好ましくは８００〜７，０００mPa・s）のゾル状態の字消し組成物、特にポリ塩化ビニル樹脂のゾル状組成物の字消し組成物を用いることが望ましい。これはこの範囲内の粘度の字消し組成物であれば、常温において、骨格組織の多孔性構造体に含浸、吸収させる上で好適な流動性を有しており、また骨格組織の多孔性構造体の空隙部によく充満して硬化させ易いためである。なお、２０，０００mPa・sを超える高粘度の字消し組成物であっても、加熱による粘度低下や、減圧などによって含浸させることも可能である。
【００６１】
本発明の字消しの表面硬度は、特に制限されず、例えば、５０〜８０、好ましくは６０〜７０である。また、字消しの突刺強度は、特に制限されず、例えば、１．５〜２０（ｋｇｆ）、好ましくは２〜５（ｋｇｆ）である。なお、表面硬度は、ＪＩＳ  Ｓ  ６０５０に準じて測定される。また、突刺強度は、サンプルを厚さ５ｍｍ、直径１０ｍｍの円盤状に加工して、円盤の中央に直径４．４ｍｍのロッドを７ｍｍ／分の速度で押し当てていき、ロッドを押し当てた部分が破断した時の加重を突刺強度として測定している。
【００６２】
本発明の字消しは、従来の字消しと表面硬度が同じでも、突刺強度は低くすることができる。すなわち、字消しの表面硬度を高く、又は、突刺強度を低くすることができる。そのため、強度及び粘弾性が優れ、字消し組成物の弾性体が軟らかくても、字消しは腰が強く割れ難くく、使用感が優れているという特性を有している。もちろん、消し屑の纏まり性が優れ、消し屑は紙面上で又は字消し表面で纏まって散らばっていない。また、消字性も優れている。
【００６３】
本発明では、字消し組成物の組成が同じで、製造条件（硬化温度など）も同じである従来の字消しと比較して、字消しの突刺強度は低くなっている。すなわち、骨格組織を設けることにより、製造条件は同じでも、字消し組成物の弾性体は軟らかくなっている。従って、本発明では、単に、従来の字消し組成物に骨格組織の多孔性構造体を加えるだけで、製造条件を変更せずに、強度及び弾力性が優れ、消し屑の纏まり性が良好で、しかも使用感がよく、消字性が高い字消しを得ることができる。
【００６４】
本発明の字消しの摩擦係数は、０．８以下であることが好ましい。これは字消しの摩擦係数を０．８以下とした本発明の字消しの場合は、消字の際にタッチが軽いことにもとづく。また、字消しの摩耗率は１％以上であることが好ましい。これは字消しの摩耗率を１％以上とした本発明の字消しの場合は、消字の際、表面が汚れにくく、容易に消字することができる。
【００６５】
これらのことから、表面硬度が５０〜８０、突刺強度が１．５〜２０（ｋｇｆ）、摩擦係数が０．８以下、字消しの摩耗率が１％以上である字消しが最適である。
【００６６】
なお、本発明の字消しは、骨格組織と字消し組成物の弾性体とを有する構造体で構成されている。従って、字消し組成物の弾性体の全体だけでなく、その一部に骨格組織が含まれている構成の字消しも含まれる。また、図６に示すように、骨格組織２の一部に弾性体３が含まれている構成の字消し１も含まれる。
【００６７】
【実施例】
（字消し材料）
以下の実施例及び比較例では、字消し材料（字消し基材）として、次の組成のポリ塩化ビニルゾル組成物を用いた。
ポリ塩化ビニルゾルの組成
・樹脂（ポリ塩化ビニル、商品名「ＺＥＳＴ  Ｐ２１」、新第一塩ビ社製）
：３２重量部
・可塑剤（ジオクチルフタレート、商品名「サンソサイザーＤＯＰ」、新日本理化社製）
：５０重量部
・充填剤（重質炭酸カルシウム、備北粉化工社製）
：１７重量部
・安定剤（マグネシウム−亜鉛系、商品名「Ｒ−２３Ｌ」、東京ファインケミカル社製）
：１重量部
【００６８】
（実施例１）
メラミン系樹脂の発泡体：０．１５重量部に対して、上記ポリ塩化ビニルゾル組成物：２０重量部を含浸させた後、温度１３０℃で２０分間加熱して、字消しを調製した。メラミン系樹脂の発泡体はBASF社製、商品名「バソテクト（Basotect）」である。
【００６９】
（実施例２）
ウレタン系樹脂の発泡体：０．１５重量部に対して、上記ポリ塩化ビニルゾル組成物：２０重量部を含浸させた後、温度１３０℃で２０分間加熱して、字消しを調製した。ウレタン系樹脂の発泡体はイノアックコーポレーション（INOAC CORPORATION）社製、商品名「MF-50」である。
【００７０】
（実施例３）
エチレン系樹脂の発泡体：０．１５重量部に対して、上記ポリ塩化ビニルゾル組成物：２０重量部を含浸させた後、温度１３０℃で２０分間加熱して、字消しを調製した。エチレン系樹脂の発泡体は三和加工（SANWA KAKO Co.,Ltd.）社製、商品名「OPCELL LC-300#3」である。
【００７１】
（実施例４）
塩化ビニル系樹脂の発泡体：０．１５重量部に対して、上記ポリ塩化ビニルゾル組成物：２０重量部を含浸させた後、温度１３０℃で２０分間加熱して、字消しを調製した。
【００７２】
（実施例５）
ニトリル−ブタジエンゴムの発泡体（ＮＢＲフォーム）：０．１５重量部に対して、上記ポリ塩化ビニルゾル組成物：２０重量部を含浸させた後、温度１３０℃で２０分間加熱して、字消しを調製した。
【００７３】
（実施例６）
フェルト形態の繊維集合体：０．１５重量部に対して、上記ポリ塩化ビニルゾル組成物：２０重量部を含浸させた後、温度１３０℃で２０分間加熱して、字消しを調製した。フェルト形態の繊維集合体は、司フェルト商事（TSUKASA FELT SHOJI Co.,Ltd.）社製、商品名「#4000」である。
【００７４】
（実施例７）
メラミン系樹脂の発泡体：０．１５重量部に対して、上記ポリ塩化ビニルゾル組成物：２０重量部を含浸させた後、温度１１４℃で２０分間加熱して、字消しを調製した。メラミン系樹脂の発泡体はBASF社製、商品名「バソテクト（Basotect）」である。
（比較例１）
上記ポリ塩化ビニルゾル組成物のみを用いて、温度１３０℃で２０分間加熱して、字消しを製造した。
【００７５】
（評価）
実施例１〜７及び比較例１に係る字消しについて、使用感及び消し屑の纏まり性を以下の試験条件で評価した。評価結果は、表１に示した。
【００７６】
【表１】
0003835732.tif 000002
【００７７】
（使用感試験）
実施例１〜７及び比較例１に係る字消しを用いて鉛筆の筆跡を消去し、その使用感を以下の基準により官能評価した。
【００７８】
［使用感の評価基準］
・◎：軽いタッチで極めて滑らかに筆跡を消去できる
・○：軽いタッチで滑らかに筆跡を消去できる
・×：強い力でないと筆跡を消去できない
【００７９】
（消し屑の纏まり性の試験）
上記の消字性試験後の消し屑の纏まり性を、以下の基準により官能評価した。
また併せて、消字後の字消し表面の状態を観察した。
【００８０】
［消し屑の纏まり性の評価基準］
・○：消し屑が紙面上又は字消し表面に纏まっており、消字後、字消し表面は白色である
・×：消し屑が紙面上又は字消し表面に纏まりにくく、消字後、鉛筆のカーボンの黒色が字消し表面に付着していた
【００８１】
（評価結果）
表１より、実施例１〜７の字消しは、腰が非常に強い反面、軽いタッチで、滑るような感じにより、筆跡を完全に消去することができる。しかも、消し屑は散らばらず、紙面上又は字消し表面に、連続して纏まっており、また、弾性体の摩耗量が増加していると思われるが、鉛筆の筆跡を消し屑内部に充分取り込んでおり、字消し表面は白色のままである。さらに、消去過程で多孔性構造体の骨格部が破断し、その骨格部の断片を消し屑が取り込みながら纏まって離脱する現象が観察された。
【００８２】
これに対して、比較例１の字消しは、強い力でないと消去できない。また、消し屑が散乱しており、連続的に纏まっていない。また、消字後の字消し表面が鉛筆のカーボンが付着して黒色をしていた。さらに、実施例１〜７の字消しでは、強い力で紙面を擦過させても容易に折れたりすることはなかったが、比較例１の字消しの場合、強い力で紙面を擦過させると容易に折れやすく、耐破断性に乏しい。
【００８３】
なお、実施例１〜７及び比較例１では、字消し組成物の弾性体の組成、及び製造条件は同じである。実施例１〜７は、比較例１と比べて、単に、多孔性構造体を用いていることが異なるだけである。
【００８４】
次に、メラミン系樹脂の発泡体を用いた実施例１の未硬化の字消しと、多孔性構造体の骨格組織のない比較例１の未硬化の字消しについて、硬化温度と、表面硬度及び突き刺し強度の関係をそれぞれ測定し、その結果を表２に示した。図７は硬化温度と表面硬度及び突き刺し強度の関係を示すグラフである。表２中、実施例１に係る字消しについては、「発泡体有り」の欄に、比較例１に係る字消しについては「発泡体無し」の欄に記載した。また、図７中、●は実施例１に係る字消しの突刺強度を示し、○は比較例１に係る字消しの突刺強度を示し、■は実施例１に係る字消しの表面硬度を示し、□は比較例１に係る字消しの表面硬度を示す。
【００８５】
なお、表面硬度はＪＩＳ  Ｓ  ６０５０に準じて測定した。また、突刺強度は、サンプルを厚さ５ｍｍ、直径１０ｍｍの円盤状に加工して、円盤の中央に直径４．４ｍｍのロッドを７ｍｍ／分の速度で押し当てていき、ロッドを押し当てた部分が破断した時の加重を突刺強度として測定している。なお、硬化時間は２０分である。
【００８６】
【表２】
0003835732.tif 000003
【００８７】
表２及び図７より、１１０℃から１３０℃の硬化温度領域では、比較例１の字消しより実施例１の字消しの方が、表面硬度が高く、かつ突き刺し強度が低い。具体的には、実施例１の字消しは、表面硬度が６４〜６７、突き刺し強度が１．６３〜３．２６（ｋｇｆ）である。これは、実施例１の字消しは、比較例１の字消しと同じ硬化温度で同時間硬化させても、強度があり腰が強い反面、硬化度合（ゲル化度）が低く、字消し組成物の弾性体が比較例１よりも柔らかいことを示している。従って、従来の比較例１の字消しと比べて、実施例１の字消しは、硬化度合が低くて柔らかい弾性体となっていることから、消字性が格段に優れており、また消し屑の纏まり具合も良好となることを示している。これらの傾向は、前記実施例２〜７の字消しについても同様のことがいえるものである。また、実際に、表面硬度が６４〜６７、突き刺し強度が１．６３ｋｇｆ〜３．２６（ｋｇｆ）の字消しは、強度、使用感、消字性及び消し屑の纏まり具合のすべてにおいて良好であった。
【００８８】
【発明の効果】
本発明は、ゴム成分及び樹脂成分の少なくともいずれかを含む字消し組成物の弾性体と、この弾性体を含み、擦過により当該弾性体の摩耗面における骨格部が当該弾性体の摩耗と共に分断され離脱する骨格組織を有した字消しである。特に、本発明は、前記骨格組織が、擦過により破断する多孔性構造体で構成されている字消しである。また中でも、本発明は、前記骨格組織の多孔性構造体が有機ポリマーで構成されている字消しである。
【００８９】
従って、本発明の字消しは、従来の字消しと比較して、強度があって繰り返しの使用においても割れにくいほか、軽いタッチで消字することができ、使用感に富んでいるとともに、消字性が優れており、しかも消し屑が連続化し纏まって散らばらないという格別顕著な作用効果を奏している。
【図面の簡単な説明】
【図１】本発明の一実施形態に係る字消しの表面を８０倍に拡大して撮影した電子顕微鏡写真を示す図である。
【図２】図１の顕微鏡写真の図を、説明のため線図に描き起こした概略図である。
【図３】図１の字消しを構成する骨格組織をその表面から２００倍に拡大して撮影した顕微鏡写真を示す図である。
【図４】図３の顕微鏡写真の図を、説明のため線図に描き起こした概略図である。
【図５】図１の字消しの消し屑の表面を２００倍に拡大して撮影した顕微鏡写真を示す図である。
【図６】本発明の他実施形態に係る字消しの表面を６０倍に拡大して撮影した電子顕微鏡写真を示す図である。
【図７】硬化温度と表面硬度及び突き刺し強度の関係を示すグラフである。
【図８】図５の顕微鏡写真の図を、説明のため線図に描き起こした概略図である。
【符号の説明】
１    字消し
２    骨格組織
２ａ  骨格部
２ｂ  空隙部
３    字消し組成物の弾性体
４    消し屑
５    消し屑における骨格部の破断片
６    消し屑における字消し組成物の弾性体
【図１】
0003835732.tif 000004
【図２】
0003835732.tif 000005
【図３】
0003835732.tif 000006
【図４】
0003835732.tif 000007
【図５】
0003835732.tif 000008
【図６】
0003835732.tif 000009
【図７】
0003835732.tif 000010
【図８】
0003835732.tif 000011